(57)【特許請求の範囲】
【請求項１】
ゼラチン材料から成る繊維を含む不織繊維布帛であって、
該不織繊維布帛は、ゼラチン材料を含む水性紡糸溶液を加熱し、かつ加熱された該水性紡糸溶液を、紡糸ローターを有する紡糸デバイス内で処理することによって製造され、
前記繊維の厚さが、平均１〜５００μｍであり、そして
前記不織繊維布帛が、２本又は３本以上の繊維が、相境界なくお互いに融合された複数の領域を有する、
前記不織繊維布帛。
【請求項２】
前記繊維のゼラチン材料の６０重量％以上が、無定形であることを特徴とする、請求項１に記載の不織繊維布帛。
【請求項３】
乾燥状態における前記不織繊維布帛の特定の面密度１４０〜１８０ｇ／ｍ2において、引裂き抵抗が、０．１５Ｎ／ｍｍ2であり、そして含水した不織繊維布の破断伸びが、１５０％以上であることを特徴とする、請求項１又は２に記載の不織繊維布帛。
【請求項４】
前記不織繊維布帛が、異なる平均繊維厚さを有する２本又は３本以上の繊維部分を含むことを特徴とする、請求項１〜３のいずれか一項に記載の不織繊維布帛。
【請求項５】
前記不織繊維布帛が、前記ゼラチン材料と異なる追加の材料から形成された少なくとも１種の追加の種類の繊維を含むことを特徴とする、請求項１〜４のいずれか一項に記載の不織繊維布帛。
【請求項６】
前記追加の材料が、キトサン、カラギーナン、アルギネート、ペクチン、でん粉及びでん粉誘導体、再生セルロース、酸化セルロース及びセルロース誘導体、並びにゼラチン誘導体、から選択されることを特徴とする、請求項５に記載の不織繊維布帛。
【請求項７】
１又は２以上の層を有する平坦材料であって、
前記層の少なくとも１つが、請求項１〜６のいずれか一項に記載の不織繊維布帛を含む、
前記平坦材料。
【請求項８】
前記平坦材料が、請求項１〜６のいずれか１項記載の不織繊維布帛を含む２つの層を含み、第１の層が、第１の平均厚さを有する繊維の不織繊維布帛を含み、そして第２の層が、第２の平均厚さを有する繊維の不織繊維布帛を含み、第２の平均厚さが、第１の平均厚さよりも大きいことを特徴とする、請求項７に記載の平坦材料。
【請求項９】
前記不織繊維布帛と平行に広がる膜を含むことを特徴とする、請求項７又は８に記載の平坦材料。
【請求項１０】
生体細胞を有する前記不織繊維布帛が、コロニー化されることを特徴とする、請求項７〜９のいずれか一項に記載の平坦材料。
【請求項１１】
請求項１〜６のいずれか一項に記載の不織繊維布帛、又は請求項７〜９のいずれか一項に記載の平坦材料の、細胞コロニー形成材料としての使用。
【請求項１２】
食品用の前駆体としての、請求項１〜６のいずれか一項に記載の不織繊維布帛の使用。
【請求項１３】
請求項１〜６のいずれか一項に記載の不織繊維布帛、又は請求項７〜１０のいずれか一項に記載の平坦材料の、持続性薬剤の製造のための使用。
【請求項１４】
請求項１〜６のいずれか一項に記載の不織繊維布帛、又は請求項７〜１０のいずれか一項に記載の平坦材料の、医薬物質用のキャリアとしての使用。
【請求項１５】
請求項１〜６のいずれか一項に記載の不織繊維布帛を製造するための方法であって、
次の各ステップ；
（ａ）ゼラチン材料を含む水性紡糸溶液を準備するステップ；
（ｂ）前記紡糸溶液を、紡糸温度まで加熱するステップ；
（ｃ）加熱された紡糸溶液を、紡糸ローターを有する紡糸デバイス内で処理するステップ：
を含む前記方法。
【請求項１６】
前記紡糸溶液が、１０〜４０重量％の範囲のゼラチンの割合を含むことを特徴とする、請求項１５に記載の方法。
【請求項１７】
異なる平均厚さを有する繊維が生ずるように、大きさの異なる紡糸開口部を有する紡糸ローターが用いられることを特徴とする、請求項１５又は１６に記載の方法。
【発明の詳細な説明】
【技術分野】
【０００１】
本発明は、特に、平坦材料の形状における、若しくは平坦材料の一部としての不織繊維布帛、その製造方法、並びに不織繊維布帛の種々の使用に関する。
【０００２】
本発明は、特に、薬剤における生分解性材料として、特に、生体細胞（再生医療）のためのインプラント又はキャリア材料として用いることができる不織繊維布帛に関するだけでなく、特に、食品用の前駆体として、食品技術の様々な用途において用いることができる不織繊維布帛に関する。
【発明の概要】
【課題を解決するための手段】
【０００３】
この目的において、ゼラチン材料から成り且つ平均１〜５００μｍの厚さを有する繊維を含む、本発明に従う新規な不織繊維布帛が示唆され、当該不織繊維布帛は、２本又は３本以上の繊維が相境界なくお互いに融合された複数の領域を有する。本発明に従う不織繊維布帛の特別な特徴は、特に、上記不織繊維布帛内の繊維の連結が、２本又は３本以上の繊維が、相境界が明白ではない連結点を形成し、それにより一般に同一である材料の状態が上記連結点において観察することができる領域に起因することができると言う事実に見出される。
【０００４】
従って、これらの領域は、お互いに隣接する繊維の表面を接着又は接合することによっては形成されず、顕著な特徴は、連結点が形成されると繊維表面が消失する事実に見出される。
【０００５】
薬剤における用途の目的において、そしてこのケースでは特に再生医療の目的において、３〜２００μｍの範囲における平均繊維厚さ、特に５〜１００μｍの範囲における平均繊維厚さが推奨される。好ましい繊維厚さにより、特に、インプラントの形成において、生体細胞と共に、上記不織繊維布帛の簡易なコロニー形成が可能になる。
【０００６】
細胞コロニー形成のために望ましい開放型孔構造を有し且つこの目的において、非常に大きな比表面積を提供することができる、本発明に従う不織繊維布帛を簡易に形成することができる。
【０００７】
同時に、巨視的に観察すると、本発明に従う不織繊維布帛は、コロニー形成に続いて、均一の細胞分布のために有益なキャリア材料を形成する。本発明に従う不織繊維布帛の相互連結孔構造は、多孔質スポンジ構造のものよりも優れ、次の細胞成長に有利である。
【０００８】
湿潤状態を適切に保持する十分な形状安定性を有する本発明に従う不織繊維布帛をまた達成することができる。これは、大きな直径を有する適切な数の繊維により確保されうる。インプラントのケースでは、上記ゼラチン材料の生物系許容範囲の理由により、上記不織繊維布帛のキャリア構造体の再吸収がまた確保される。
【０００９】
上記繊維内のゼラチン材料は、簡素な様式における生分解性であり、そして上記不織繊維布帛の繊維の分解挙動を制御するために、少なくとも部分的に架橋された繊維のゼラチン材料が提供されることが有利である。上記分解挙動は、架橋度、及び完全に湿潤された又は膨潤した状態まで湿分中で作用を受けた不織繊維布帛の強度を介して制御されうる。
【００１０】
本発明の特に好ましい実施形態では、上記繊維のゼラチン材料は、主に無定形である。これは、無定形状態における上記繊維のゼラチン材料が、簡易に湿潤することができる優位性を有する。これは、特に、上記繊維のゼラチン材料が６０重量％以上まで無定形状態で存在する場合のケースである。
【００１１】
これはまた、１分間以下であることを意図する、初期の、純水を用いた湿潤性として表現することができる。この時間の規格は、１５０ｇ／ｍ2の面密度を有する不織繊維布帛が、液滴５０μＬを吸収するために必要な時間により評価される。良好な初期湿潤性は、水の表面に置かれた不織繊維布帛の試料が、そのまま、瞬間的に湿潤され、そして水を吸収して水に沈む事実により表現される。
【００１２】
上記不織繊維布帛の構造、特に、そのキャビティー構造を特徴付けるために、毛管吸引作用を用いることができる。好ましい不織繊維布帛の場合には、純水を用いると、これは、１２０秒以内に１５ｍｍ以上の水の上昇高さを生じさせるべきである。
本発明のさらに好ましい実施形態では、特に、上記繊維のために用いられるゼラチン材料の膨潤によりもたらされる、又は共依存する上記不織繊維布帛の最高吸水度は、上記不織繊維布帛の乾燥重量の少なくとも４倍、すなわち、１ｇの不織繊維布帛当たり、好ましくは４ｇ以上、特に、１０ｇ以上である。
【００１３】
本発明に従う不織繊維布帛は、２５ｍＮ／ｍ以下、特に、１０ｍＮ／ｍ以下の表面エネルギーを有することが好ましい。これにより、上記不織繊維布帛の初期湿潤が促進される。
乾燥状態において１４０〜１８０ｇ／ｍ2の範囲における、不織繊維布帛の特定の面密度において、好ましくは０．１５Ｎ／ｍｍ2以上の引裂き抵抗が、本発明に従う不織繊維布帛に関して重要であり、上記不織繊維布帛の含水状態（膨潤に起因する最高吸水率の状態）の破断伸びは、さらに好ましくは１５０％、特に、２００％以上である。
【００１４】
上記不織繊維布帛は、乾燥状態において、特に、医療用途の場合において、取扱い性に優れ、そして含水した状態、すなわち、膨潤状態において十分な強度を提供するので、上記不織繊維布帛をインプラントキャリア材料として用いると、インプラント位置において身体の状態に、非常に簡易に適合させることができる。特に、満足な縫合強度がまた、インプラントを固定するために達成される。
【００１５】
好ましい本発明の不織繊維布帛は、０．５Ｌ／分×ｃｍ2以上の、不織繊維布帛の空気透過性を有する開放型孔構造を有し、このパラメータは、Ｇｅｒｍａｎ  Ｓｔａｎｄａｒｄ  ９２３７に従って測定される。上記繊維のゼラチン材料が部分的に架橋されたゲル状態で存在する不織繊維布帛が特に好ましく、それは、架橋のため、膨潤状態でさえも、別の手段において、不織布繊維布帛が破れるか又はダメージを受けることなく、患者の身体温度における上記不織繊維布帛の安定性が十分であることを意味する。
【００１６】
この点では、含水状態において、閉鎖型孔の繊維状のゲル構造体を形成する、それらの不織繊維布帛が特に重要である。これは、乾燥状態において開放型孔構造を有することができそして確実に有するべき上記不織繊維布帛が、ゼラチン部分により吸収された大量の水、及びそれらから続く膨潤によりそれらの開放型孔を失い、次いで、閉鎖型孔の繊維状のゲル構造体を形成する。これは、インプラントにより覆われるべき組織領域が過度に出血し、そしてインプラントがまた、開放創のためのカバーとして同時に用いられるべきことを意図するか、又は出血を止めることを目的とする場合に特に有用である。
【００１７】
本発明の不織繊維布帛は、特に、回転紡糸方法を用いて製造されるゼラチン材料から成る繊維であり、そして上記繊維の少なくとも一部は、撚り合わされた構造を有する。
本発明に従う不織繊維布帛のための繊維の製造のための出発原料として好ましいゼラチン材料は、２００ブルーム（Ｂｌｏｏｍ）以上のゲル強度を有する。
【００１８】
本発明のさらに好ましい実施形態は、上記不織繊維布帛が上記ゼラチン材料と異なる追加の材料から形成された少なくとも１種の追加の繊維種を含む、上述の種類の不織繊維布帛に関する。
【００１９】
追加の繊維種が形成されうる追加の材料は、特に、キトサン、カラギーナン、アルギネート、ペクチン、でん粉及びでん粉誘導体、再生セルロース、酸化型セルロース及びセルロース誘導体、例えば、ＣＭＣ、ＨＰＭＣ、ＨＥＣ及びＭＣである。さらに、合成生体適合性ポリマー、例えば、ポリ乳酸及びポリラクテートコポリマー、ポリジヒドロキシコハク酸、ポリカプロラクトン、ポリヒドロキシブタン酸及びポリエチレンテレフタレートが好適である。さらに、ゼラチン誘導体、例えば、ゼラチンテレフタレート、ゼラチンカルバメート、ゼラチンスクシネート、ゼラチンドデシルスクシネート、ゼラチンアクリレート（例えば、欧州特許第０６３３９０２号を参照せよ）、並びにゼラチンコポリマー、例えば、ゼラチンポリラクチド共役体（ドイツ国特許第１０２０６５１７号明細書を参照せよ）が好適である。
【００２０】
本発明は、上記において詳細に説明した本発明の不織繊維布帛を含む平坦材料にさらに関する。上記平坦材料は、本発明に従う不織繊維布帛を１層又は複数層含むことができる。
本発明に従う平坦材料は、一定の適用用途において、上記不織繊維布帛と平行に伸びる膜を含む。
【００２１】
この点では、上記膜は、上記不織繊維布帛のためのキャリア層としてはたらくことができ、そして非常に小さい面密度が、上記不織繊維布帛の場合に、特に実施されうる。
あるいは、上記膜は、特に、再生医療用途向けのキャリア材料として用いられる場合に、細胞の増殖を抑制するバリア層を形成することができ、そして望ましいか又はインプラント内に導入される細胞の阻害されない成長が可能である。これに関しては、上記膜が、細胞栄養素に関して透過性であることが有利である。
【００２２】
本発明は、生体細胞、特に、軟骨細胞又は繊維芽細胞を有する不織繊維布帛がコロニー化される上述の平坦材料種にさらに関する。
これらの用途において、特に、平均して３μｍ以上の繊維直径が用いられ、そして細胞コロニー形成は、簡易に構成される。この点では、概して約１００μｍ〜約２００μｍの孔サイズが好ましい。
【００２３】
本発明は、上述の不織繊維布帛の使用、並びに細胞コロニー形成材料としての上述の平坦材料にさらに関する。
本発明は、上述の不織繊維布帛の使用、並びに医療用創傷被覆物としての上述の平坦材料にさらに関する。
【００２４】
本発明は、上述の不織繊維布帛の使用、並びに医療用インプラントとしての上述の平坦材料にさらに関する。
本発明は、食品としての上述の不織繊維布帛の使用にさらに関する。
本発明に従う不織繊維布帛及び本発明に従う平坦材料はまた、持続性薬剤の製造のために用いることができる。この点では、医薬物質を含む上記繊維のゼラチン材料を提供することができる。
【００２５】
所望により、さらに又は別法として、本発明に従う不織繊維布帛及び本発明に従う平坦材料は、医薬物質のためのキャリアとしてはたらくことができる。
特に、創傷を覆うための材料として用いるために好ましい医薬物質は、薬物トロンビンである。
さらに又は別法として、上記医薬物質は、細胞増殖因子、特に、ペプチド系医薬、特に、成長モジュレータ、例えば、ＢＭＰ−２、ＢＭＰ−６、ＢＭＰ−７、ＴＧＦ−β、ＩＧＦ、ＰＤＧＦ、ＦＧＦを含むことができる。
【００２６】
本発明は、上述の不織繊維布帛種を製造するための方法にさらに関し、当該方法は、次の各ステップを含む；
（ａ）ゼラチン材料を含む水性紡糸溶液を準備するステップ；
（ｂ）上記紡糸溶液を、紡糸温度まで加熱するステップ；
（ｃ）加熱された紡糸溶液を、紡糸ローターを有する紡糸デバイス内で処理するステップ：そして
（ｄ）所望により、流体又はガス状の凝集状態における特性変化添加剤を添加することにより得られた不織繊維布帛をさらに処理するステップ。
【００２７】
本発明に従う方法は、回転紡糸方法として作動し、紡糸ローターにより生成した繊維又はフィラメントは、好適な収集デバイス上に不織繊維布帛として集められる。
好適な収集デバイスは、例えば、紡糸ローターと同軸に配置されたシリンダー壁であり、且つ場合によっては、回転と同様に駆動されうるシリンダー壁である。さらなる可能性は、ベース面、例えば、紡糸ローターの真下に配置された穴のあいた金属シート上のフィラメントの水平収集である。
【００２８】
上記繊維又はフィラメントの滞空時間は、紡糸ローターの放出用開口部と、収集デバイスとの間の距離により事前決定することができ、そしてこの時間は、繊維状で放出された紡糸溶液の十分な凝固が可能であり、そして収集デバイス上で衝撃を受けた場合に繊維の形状が保持される様に選択される。
一方では、これは、滞空時間の際に上記繊維又はフィラメント材料を冷却すること、一方、ゼラチンのゲル形成、さらに、水又は溶媒の蒸発により達成される。
【００２９】
紡糸ローターにより製造された繊維又はフィラメントは、２本又は３本以上の繊維の間の連結点が不織繊維布帛の複数の領域内で形成し、そして上記繊維が、相境界なくこれらの点においてお互いに融合された状態で簡易に収集されうる。
所望による追加の処理ステップ（ｄ）において、本発明に従う不織繊維布帛を、複数の特徴における特定用途に適合させることができる。
【００３０】
上記ゼラチン材料を架橋することにより、機械的特性、及び、特に、化学的特性を改良することができる。例えば、医療用途の目的における再吸収性を、上記ゼラチン材料の架橋度により特性付けることができる。
通常、高度に柔軟な本発明の不織繊維布帛を、例えば、形状安定性を改良するために、そしてターゲット領域への導入を容易にするために、次の処理ステップにおいて剛化させてもよい。
【００３１】
本発明に従う不織繊維布帛を、次の処理ステップにおいて、液状媒体で含浸及び／又は被覆することができる。他の生分解性ポリマー材料又はワックス様材料を、この目的において考慮することができる。
【００３２】
概して１〜５００μｍの繊維厚さが生成した本発明の不織繊維布帛を、本発明に従う方法及び上述の方法を用いて、特に、シンプルな様式において製造することができ、さらに２本又は３本以上の繊維が、相境界なして、連結されるか又はそのまま融合された本発明に関する領域特性が形成される。ゼラチンの比率が約１０〜約４０重量％の範囲にわたる紡糸溶液が、本発明に従う方法のために好ましく用いられる。
【００３３】
ゼラチンのゲル強度は、この点では、好ましくは約１２０〜約３００ブルームである。
上記紡糸溶液は、約４０℃以上の範囲、特に、約６０〜約９７℃の範囲における紡糸温度に加熱されることが好ましい。これらの温度により、２本又は３本以上の繊維が、相境界なく、連結されるか、又はお互いに融合された、上記不織繊維布帛の領域特性の簡素な形成が可能になる。
【００３４】
上記紡糸溶液は、ステップ（ｃ）における処理の前に脱気されるのが好ましく、そして非常に均一の繊維厚さを有する長繊維が上記不織繊維布帛内に得られる。
脱気は、超音波を用いて実施されることが好ましい。
【００３５】
上記繊維内に部分的に架橋されたゼラチン材料を生成させるために、上記紡糸溶液に架橋剤を事前に添加することが好ましい。しかし、上記繊維がすでに紡糸されている場合には、それらを、ガス状又は溶液の架橋剤と接触させることにより架橋することができる。
本発明に従う方法は、ローターが約１００〜約１４０℃の温度に加熱されていると、特に確実に実施されうる。この温度は、回転紡糸方法において、ゼラチン材料を含む水性紡糸溶液の処理のために特に好適である。
【００３６】
さらなる架橋は、すでに仕上げられた不織繊維布帛に対して実施されることが好ましく、そしてこれにより、上記不織繊維布帛における上記ゼラチン材料の最終架橋度、及びその生分解性が決定される。
架橋のために、種々の方法が使用でき、酵素法、錯化剤の使用又は化学系の方法が好ましい。
【００３７】
化学系架橋の場合には、当該架橋は、１種又は２種以上の反応物質、特に、ホルムアルデヒド及びジアルデヒドから選択されるアルデヒド、イソシアネート、ジイソシアネート、カルボジイミド、アルキルジハライド、並びに親水性ジオキシラン及びトリオキシラン、例えば、１，４ブタンジオールジグリシドエーテル（ｇｌｙｃｉｄｅｔｈｅｒ）及びグリセリントリグリシドエーテルを用いて実施することができる。
特に、医療用途の場合には、架橋の後、上記不織繊維布帛又は上記平坦材料から過剰の架橋剤を除去することが推奨される。
【００３８】
上述のように、架橋剤を、上記紡糸溶液に事前に添加し、次いで、さらなる架橋を、いわゆる、第２のステップにおいて、所望の架橋度に達するまで、仕上がった不織繊維布帛に対して実施することが好ましい。
本発明の不織繊維布帛は、特に、きわめて柔軟な平坦材料として製造され、それにより弾性を有し、そして非常に簡易に形作ることができる。さらに、上記不織繊維布帛は、再生医療用のキャリア材料として、すでに同様に用いられており且つ同様に多孔質であるが細胞壁を有するスポンジ構造体と比較して完全に開口している構造体とみなすことができる。
【００３９】
この点では、非常に薄いフィラメント厚さを、特に、本発明に従って示唆される回転紡糸方法を用いて製造することができ、ここで、必要なゼラチンは、非常に短時間の間、紡糸工程全体の際により高い温度にさらされ、すわなち、上記ゼラチン材料上の温度負荷は、時間に関して狭い範囲に限定され、そしてその分子量範囲において初期のゼラチン材料に本質的に相当するゼラチン材料から成る繊維がもたらされうる。
【００４０】
本発明に従う不織繊維布帛は、本質的に均一な平均繊維厚さを有することができる。
あるいは、本発明の範囲内にある不織繊維布帛は、他の繊維から区別する、繊維の比率、平均繊維厚さを有することができる。それらは、より厚い平均繊維厚さを有することができる。それらの平均繊維厚さの結果として、不織繊維布帛において異なる２本又は３本以上の繊維部分を用いることにより、その機械的強度値が、目標とする様式において作用することができる。
【００４１】
一方、不織繊維布帛の２つ又は３つ以上の層を組み合わせ、平坦材料を形成することができ、ここで、個々の層は、異なる平均繊維厚さを有することができる。これらの平坦材料の場合には、異なる平均繊維厚さを有するいくつかの繊維部分を有する不織繊維布帛の層と共に、本質的に均一な平均繊維厚さの繊維を有する不織繊維布帛の層を用いることが、当然ながら可能である。
【００４２】
種々の平均繊維厚さ（例えば、約２５μｍと組み合わせた約７μｍ）を有する繊維部分を有する不織繊維布帛は、紡糸ローターが用いられる本発明に従う方法と共に理解され、そこでは、種々のサイズのノズル開口部を有する紡糸ノズルが、紡糸手順の際に提供される。
【００４３】
本発明に従う不織繊維布帛が、生体細胞向けのキャリア材料として用いられる場合、上記不織繊維布帛は、非常に多様なキャビティーが細胞の保管のために提供されるので細胞がそれらのために理想的である保管場所を見出すことができる点で、スポンジ構造体又は織物構造体より非常に有利である。これは、均一な、平均繊維厚さを有する不織繊維布帛を求める。
本発明のこれら又はさらなる優位性は、図面及び実施例に基づいて、さらに詳細に説明される。
【図面の簡単な説明】
【００４４】
【図１】図１は、本発明に従う方法を実施するためのデバイスの概略図である。
【図２】図２（ａ〜ｃ）は、異なる拡大率における、本発明に従う不織繊維布帛の顕微鏡写真である。
【図３】図３は、種々の材料に関する、上昇／時間の高さのグラフである。
【図４】図４（ａ〜ｃ）は、図３に具体的に説明される上昇高さを計算するためのデバイスの概略図である。
【図５ａ】図５ａは、一般的な細胞キャリア材料及び本発明に従うものに関する張力／伸びの結果である。
【図５ｂ】図５ｂは、一般的な細胞キャリア材料及び本発明に従うものに関する張力／伸びの結果である。
【実施例１】
【００４５】
［例１］
［不織繊維布帛の製造］
豚皮ゼラチン（３００ブルーム）の２０％水性溶液を、２０ｇのゼラチン及び８０ｍＬの蒸留水を室温で混合することにより製造した。約６０分の間、上記ゼラチンを膨潤させた後、溶液を１時間、６０℃まで加熱し、続いて超音波で脱気した。
【００４６】
次いで、この溶液を、図１に図解的に示すように、紡糸デバイス１０で処理した。ドイツ国特許出願公開第１０  ２００５  ０４８  ９３９号明細書（参照により本明細書に組み入れる）に記載される種類の紡糸デバイスがまた好適である。
紡糸デバイス１０は、ドライブユニット１４により、回転１６の略垂直軸の回転を生じさせうる紡糸ローター１２を含む。
【００４７】
紡糸ローター１２は、紡糸手順の際に、漏斗２０を経由して供給チャネル２２から連続的に供給することができる水性ゼラチン紡糸溶液を適応させるためのコンテナ１８を有する。
コンテナ１８は、その外周に複数の開口部２４を有し、当該開口部２４を経由して、上記紡糸溶液が、遠心力のため、フィラメント状に放出される。
【００４８】
シリンダー壁の形状の収集デバイス２６は、開口部２４から所定の距離のところに提供され、そしてフィラメント又は繊維を形成するように形作られた紡糸溶液を収集する。紡糸ローター１２の特定の回転速度における距離を経由して事前決定された滞空時間のために、フィラメント又は繊維を形成する紡糸溶液は、フィラメント形状が、収集デバイス２６上に衝突した際に本質的に保持される程度まで凝固され、一方、２本又は３本以上の繊維又はフィラメントが、そのまま、お互いに融合され、そして連結点を形成し、且つお互いに隣接する上記繊維部分の相境界が取り除かれた領域が形成される（特に、図２ｂを参照せよ）。
【００４９】
ドライブユニット１４と組み合わせた紡糸ローター１２と、収集デバイス２６とは、周囲から紡糸チャンバーを分離するハウジング２８内に配置されている。
この例では、紡糸ローター１２は、２，０００〜３，０００Ｕ／分の回転速度で駆動される。紡糸ローター１２は、１３０℃の温度まで加熱される。上記ゼラチン溶液は９５℃まで加熱され、そしてフィラメントの連続生成を実施することができるように、紡糸ローター１２に供給される。吸引を用いて、収集デバイス２６上に、フィラメントを、フリースとして収集する。距離は、約２０ｃｍであるので、約０．０１ｍ／秒の滞空時間を規定する。
【００５０】
得られるフィラメント又は繊維の平均直径は、紡糸ローター１２のコンテナ１８の開口部２４のサイズ、紡糸ローター１２の回転速度、並びに上記紡糸溶液中のゼラチンの濃度により影響を受けることができる。この例では、開口部２４の直径は、約０．９ｍｍである。
上述の例では、２．５〜１４μｍ（平均繊維厚さ７．５μｍ±２．６μｍ）の範囲のフィラメント厚さを有するフィラメントが得られる。本発明に従う方法を用いて得られうる不織繊維布帛の例が、異なる拡大率における図２ａ〜ｃに具体的に説明されている。
【００５１】
図２ａに示されるような比較的ゆったりとした不織繊維布帛が、当然ながら、より高いフィラメント又は繊維密度とともに得られるが、いくつかがお互いに重ねて置かれたものである場合には、図２ａに示される密度を有する不織繊維布帛をまた、連結し、フリース状の自活材料を形成することができ、又はキャリア材料、例えば、膜若しくはフィルム上に置くことができる。
【００５２】
図２ｂは、ゼラチン材料から成る複数の繊維３２を有する、本発明に従う方法を用いて得られうる、本発明に従う不織繊維布帛３０と、特に、本発明を特徴付け、そして２本又は３本以上の繊維３２が、相境界なくお互いに連結された領域３４とを、走査型電子顕微鏡写真において示す。
【００５３】
図２ｃでは、個々のフィラメント３６の撚り合わせの効果が、偏光内の光顕微鏡写真において視覚化され、ここで撚り合わせ部分は、明−暗領域３８により視覚化されている。
【００５４】
［例２］
［細胞キャリア材料の製造］
所定の材料片を、例１で得られた不織繊維布帛から打ち抜き、そして所望の面密度、例えば、約２０〜約５００ｇ／ｍ2の範囲を有するフリースが達成されるまで、お互いに重ねて層に置いた。
【００５５】
この例では、面密度１５０ｇ／ｍ2を有する複層化されたフリースが製造され、続いて、ガス状ホルムアルデヒドの助力により部分的に架橋させた。詳細な架橋条件は、次の通りである。
【００５６】
上記不織繊維布帛を、１０重量％のホルムアルデヒド溶液上で、約１７時間の間、ガス雰囲気下でインキュベートした。続いて、上記不織繊維布帛を、約５０℃及び７０％相対湿度において、４８時間の間、冷却器内でゆっくり冷却させた。これにより架橋反応を完了させ、そして用いられなかった過剰量のホルムアルデヒド（架橋剤）を取り除いた。
【００５７】
試料を、この様式で製造したフリースから打ち抜き、そして多孔質のゼラチンスポンジ状の一般的な細胞キャリア材料、並びに酸化セルロースから成る材料と、それらの吸水特性及び機械的性質を比較した。
試料の幅は、毎回、１ｃｍであった。
【００５８】
図３は、これらの３種の材料に関して、時間に対してプロットされた純水の上昇高さを示し、文字Ａで表わされる曲線は、複層化された不織繊維布帛としての本発明に従うフリースに対応し、曲線Ｂは、一般的なゼラチンスポンジに対応し、そして曲線Ｃは市販の一般的なセルロース材料に対応する。
【００５９】
ゼラチン材料が、セルロース材料、例えば、試料Ｃにおいて用いられたものよりも明らかに優れていることは、単位時間当たりの水の吸収度の比較から明らかである。
本発明に従う不織繊維布帛からのフリースの試料（曲線Ａ）は、図３から明白なように、単位時間当たりの吸水度において、スポンジ形状におけるゼラチン材料（曲線Ｂ）よりも明らかに優れている。
【００６０】
相当に高い、この吸水速度の経験的な優位性は、液体、例えば、血液が、直ちに且つ顕著な程度で吸収されることができ、そして治療すべき創傷の場合には、これにより、出血の止血が改良されるという事実に見出される。
【００６１】
図４ａ〜ｃでは、単位時間当たりの上昇高さを評価するための原理が具体的に説明されている。調製された試料４０を、自由に下向きに釣り下げるようにホールディングデバイス４２で留め、そして温度が制御された水（２５℃）を有する槽４４上に置く。測定の当初に、水を有する槽を、上記試料が、深さ２ｍｍまで水につかる程度まで上に移動する。続いて、毛管力により生じた上昇高さを、時間の関数として記録し、次いで図３に従うグラフに記入する。試料４０に提供された測定スティック４６により、上昇高さを簡易に読み取る。
【００６２】
乾燥状態における、幅１５ｍｍ及び厚さ約１ｍｍを有する上述の試料に対して、張力／伸び測定をまた実施した（図５ａ）。ゼラチンに基づく２種の試料のみを比較した、すなわち、一方では、本発明に従って製造されたフリースであり、他方では、同一の寸法を有する一般的なスポンジ試料である。
【００６３】
図５から、本発明によるゼラチンフリースは、乾燥状態（含水率、約１０重量％）においてゼラチンスポンジと比較して相当に高い特有の抗張力を有し、そして同様に、乾燥状態において相当に高い伸び率を有することが明白である。一方、ゼラチンスポンジ試料（曲線Ｂ）の張力／伸び曲線は、約７〜８％の伸び率の後、すでに破れ、すなわち、試料が断裂し、本発明に従うフリース試料は、試料の破断が観察される前に約１７％延伸することができる。この点では、スポンジ試料と比較して、相当に高い抗張力が確かめられた。
【００６４】
完全に含水状態の試料（図５ｂ）、すなわち、架橋されたゼラチン材料のスポンジ又は本発明に従うフリースが完全に膨潤された状態では、さらに顕著な且つさらに大きな差が得られた。含水率は、上記ゼラチン材料に関して１００重量％超である。
比較のために、一般的なスポンジ（サイズ，８０×５０×１０ｍｍ）と、本発明に従うフリース（サイズ，８０×５０×１ｍｍ）とを用いた。
上記スポンジは、乾燥時に１２０ｇ／ｍ2の面密度を有し、上記フリースは、乾燥時に１８０ｇ／ｍ2の面密度を有していた。
【００６５】
このケースでは、スポンジ試料に関して、ちょうど約７５％の伸び率の後に破断が観察され（曲線Ｂ）、一方、本発明に従うフリース試料は、最終的に破断する前に４００％まで延伸することができた（曲線Ａ）。含水状態では、同様に、上記フリース（引張力、２．６Ｎ）は、上記スポンジよりも高い強度を達成した。
【００６６】
これは、細胞インプラントのためのキャリアとして上記フリース材料の使用の非常に特定の有意性である。というのは、これにより、医師が、変形、延伸を施し、そしてほぼ要求に応じて、治療すべき患者の創傷の状態に細胞インプラントを適合させるからである。
【００６７】
［例３］
［糖を含まない綿菓子の製造］
例１に類似し、次の組成；
１５ｇのゼラチン  タイプＡ、２６０ブルーム、食用品質；
１５ｇのゼラチン加水分解物  タイプＡ、平均分子量３ｋＤ；
７０ｇの水：
を有する２０重量％の水性紡糸溶液を生成させた。
【００６８】
カラーリング物質（例えば、ラズベリー）及び芳香物質（例えば、バニラ−コーラ）を、製造者の仕様書に従って添加することができる。
上記紡糸溶液を７０℃に加熱し、そして紡糸ローター内で紡糸した。
収集した生成物は、綿菓子の粘稠度及び感覚認識を有していた。
【図１】
0005431968.tif 000002
【図２ａ】
0005431968.tif 000003
【図２ｂ】
0005431968.tif 000004
【図２ｃ】
0005431968.tif 000005
【図３】
0005431968.tif 000006
【図４ａ】
0005431968.tif 000007
【図４ｂ】
0005431968.tif 000008
【図４ｃ】
0005431968.tif 000009
【図５ａ】
0005431968.tif 000010
【図５ｂ】
0005431968.tif 000011